(57)【特許請求の範囲】
【請求項１】
光ヘッドへの入射光によって、あるいは、記録媒体への照射光によって発生する近視野光による相互作用を利用して情報の記録再生に用いられる記録媒体において、
遮光層によって構成されるパターンと、前記遮光層の間に設けられ、複数の金属微粒子が分散された微粒子層とを有し、
前記微粒子層は、データマークとして用いられることを特徴とする記録媒体。
【請求項２】
前記金属微粒子が、前記入射光あるいは前記照射光によって、表面プラズモンを発生させることを特徴とする請求項１に記載の記録媒体。
【請求項３】
前記金属微粒子がAg、Au、Cr、Al、あるいはCuのうち少なくとも一つの金属を含むことを特徴とする請求項２に記載の記録媒体。
【請求項４】
前記金属微粒子の粒径が１ナノメートルから５０ナノメートルであり、前記入射光あるいは前記照射光の波長が３００ナノメートルから１μｍの間であることを特徴とする請求項２に記載の記録媒体。
【請求項５】
光ヘッドへの入射光によって、あるいは、記録媒体への照射光によって発生する近視野光による相互作用を利用して情報の記録再生に用いられる記録媒体の製造方法において、
透明基板上に遮光層をパターン形成する工程と、
前記透明基板に複数の金属微粒子が分散された微粒子層を形成する工程と、
を備えることを特徴とする記録媒体の製造方法。
【請求項６】
前記遮光層上に形成された前記微粒子層を除去する工程を含むことを特徴とする請求項５に記載の記録媒体の製造方法。
【請求項７】
近視野光ヘッドへの入射光によって発生する近視野光による相互作用を利用して情報の記録再生を行う近視野光ヘッドにおいて、
基板に形成された錐状の光透過部と、前記光透過部の先端に形成された前記入射光の波長よりも小さな光学的開口と、を備えるとともに、前記光学的開口に複数の金属微粒子が分散された微粒子層を設けたことを特徴とする近視野光ヘッド。
【請求項８】
前記微粒子層は、前記金属微粒子が前記入射光の入射方向に沿って複数設けられたことを特徴とする請求項７に記載の近視野光ヘッド。
【請求項９】
記録媒体への照射光によって発生する近視野光と近視野光ヘッドとの相互作用を利用して情報の記録再生を行う光記録装置において、
前記近視野光ヘッドが、
基板に形成された錐状の光透過部と、
前記光透過部の先端に形成された、前記照射光の波長よりも小さな光学的開口と、を備えるとともに、
前記光学的開口に複数の金属微粒子が分散された微粒子層を設けたことを特徴とする光記録装置。
【請求項１０】
近視野光ヘッドへの入射光によって発生する近視野光による相互作用を利用して情報の記録再生を行う近視野光ヘッドにおいて、
先鋭化した光伝播体の先端に前記入射光の波長よりも小さな光学的開口を形成し、前記光学的開口に複数の金属微粒子を分散させたことを特徴とする近視野光ヘッド。
【請求項１１】
記録媒体への照射光によって発生する近視野光と近視野光ヘッドとの相互作用を利用して情報の記録再生を行う光記録装置において、
前記近視野光ヘッドが、先端に前記照射光の波長よりも小さな光学的開口が形成された光伝播体を有するとともに、
前記光学的開口に複数の金属微粒子が分散されたことを特徴とする光記録装置。
【請求項１２】
前記金属微粒子が、前記入射光あるいは前記照射光によって、表面プラズモンを発生させる材料から成ることを特徴とする請求項７または請求項８または請求項１０に記載の近視野光ヘッド。
【請求項１３】
前記金属微粒子がAg、Au、Cr、Al、Cuのうち、少なくとも一つを含むことを特徴とする請求項１２に記載の近視野光ヘッド。
【請求項１４】
前記金属微粒子が粒径１ナノメートルから５０ナノメートルであり、前記入射光あるいは前記照射光の波長が３００ナノメートルから１μｍの間であることを特徴とする請求項１２に記載の近視野光ヘッド。
【請求項１５】
前記金属微粒子が、前記入射光あるいは前記照射光によって、表面プラズモンを発生させる材料から成ることを特徴とする請求項９または請求項１１のいずれかに記載の光記録装置。
【請求項１６】
前記金属微粒子がAg、Au、Cr、Al、Cuのうち、少なくとも一つを含むことを特徴とする請求項１５に記載の光記録装置。
【請求項１７】
前記金属微粒子が粒径１ナノメートルから５０ナノメートルであり、前記入射光あるいは前記照射光の波長が３００ナノメートルから１μ
ｍの間であることを特徴とする請求項１５に記載の光記録装置。
【請求項１８】
シリコン基板に錐状の穴を形成する工程と、前記穴の側面に遮光膜を形成する工程と、前記穴の開口付近に複数の金属微粒子を分散させた微粒子層を形成する工程と、を備えることを特徴とする近視野光ヘッドの製造方法。
【請求項１９】
前記微粒子層は、前記金属微粒子が前記入射光の入射方向に沿って複数設けられたことを特徴とする請求項１８に記載の近視野光ヘッドの製造方法。
【請求項２０】
光伝播体に先端部を形成する工程と、前記光伝播体にその先端部を残すように遮光膜を形成する工程と、前記先端部に複数の金属微粒子を分散する工程と、を備えることを特徴とする近視野光ヘッドの製造方法。
【請求項２１】
前記複数の金属微粒子が分散された微粒子層は、外部から金属微粒子を衝突させることにより形成されることを特徴とする請求項５、請求項１８、請求項１９のいずれかに記載の製造方法
【発明の詳細な説明】
【０００１】
【発明の属する技術分野】
本発明は、近視野光を利用して情報の高密度な記録および再生を行う記録媒体、近視野光ヘッド、光記録装置、およびそれらの製造方法に関する。
【０００２】
【従来の技術】
試料表面においてナノメートルオーダの微小な領域を観察するために走査型トンネル顕微鏡（ＳＴＭ）や原子間力顕微鏡（ＡＦＭ）に代表される走査型プローブ顕微鏡（ＳＰＭ）が用いられている。ＳＰＭは、先端が先鋭化されたプローブを試料表面に走査させ、プローブと試料表面との間に生じるトンネル電流や原子間力などの相互作用を観察対象として、プローブ先端形状に依存した分解能の像を得ることができるが、比較的、観察する試料に対する制約が厳しい。
【０００３】
そこでいま、試料表面に生成される近視野光とプローブとの間に生じる相互作用を観察対象とすることで、試料表面の微小な領域の観察を可能にした近視野光学顕微鏡が注目されている。
【０００４】
近視野光学顕微鏡においては、伝搬光を試料の表面に照射して近視野光を生成し、生成された近視野光を先端が先鋭化されたプローブにより散乱させ、その散乱光を従来の伝搬光検出と同様に処理することで、従来の光学顕微鏡による観察分解能の限界を打破し、より微小な領域の観察を可能としている。また、試料表面に照射する光の波長を掃引することで、微小領域における試料の光学物性の観測をも可能としている。
【０００５】
顕微鏡としての利用だけでなく、光ファイバープローブを通して試料に向けて比較的強度の大きな光を導入させることにより、光ファイバープローブの微小開口にエネルギー密度の高い近視野光を生成し、その近視野光によって試料表面の構造または物性を局所的に変更させる高密度な光メモリ記録としての応用も可能である。
【０００６】
近視野光学顕微鏡に使用されるプローブとして、例えば米国特許第５，２９４，７９０号に開示されているように、フォトリソグラフィ等の半導体製造技術によってシリコン基板にこれを貫通する開口部を形成し、シリコン基板の一方の面には絶縁膜を形成して、開口部の反対側の絶縁膜上に円錐形状の光導波層を形成したカンチレバー型光プローブが提案されている。このカンチレバー型光プローブにおいては、開口部に光ファイバーを挿入し、光導波層の先端部以外を金属膜でコーティングすることで形成された微小開口に光を透過させることができる。
【０００７】
更に、上述したプローブのように先鋭化された先端をもたない平面プローブの使用が提案されている。平面プローブは、シリコン基板に異方性エッチングによって逆ピラミッド構造の開口を形成したものであり、特にその頂点が数十ナノメートルの径を有して貫通されている。このような構成の平面プローブは、半導体製造技術を用いて同一基板上に複数作成すること、すなわちアレイ化が容易であり、特に近視野光を利用した光メモリの再生及び記録に適した光メモリヘッドとして使用できる。この平面プローブを用いた光ヘッドとして、従来ハードディスクで用いられているフライングヘッドに平面プローブを有したものが提案されている。フライングヘッドは記録媒体から約５０から１００ナノメートル浮上するように空力設計される。このフライングヘッドの記録媒体側に微小開口を形成して、近視野光を発生させ光記録および再生を行うことができる。
【０００８】
このようなフライングヘッドを用いた近視野光情報記録再生装置の模式図を図１に示す。サスペンションアーム１０の先端に近視野光ヘッド５が接着されている。近視野光ヘッド５は高速で回転するディスク状記録媒体１から受ける空気圧によって、記録媒体１表面から数十ナノメートル浮上した状態で、記録媒体１表面を走査している。近視野光ヘッド５にはレーザ光源（図示略）からの光をレンズ（図示略）で集光して入射する。記録媒体１表面と近視野光ヘッド５とが近視野光を介して相互作用し、その結果発生した散乱光を光検出素子（図示略）によって検出して出力信号とする。
【０００９】
【発明が解決しようとする課題】
しかしながら、上述したような近視野光を利用した光メモリは、近視野光を利用しているために、光の回折限界以下の超高密度な光メモリを実現できる反面、光の利用効率が低く、受光素子で受光される光量が非常に弱いという課題があった。
【００１０】
そしてこの課題を解決するために、従来は、使用するレーザ光の強度を強くしたり、近視野光ヘッドである平面プローブの逆ピラミッド構造の中にボールレンズ等を充填したりしていた。
【００１１】
しかし、レーザ光の強度を高くすると発熱や消費電力等の新たな問題が生じてしまう課題がある。また、ボールレンズを使った場合には、そのボールレンズの位置合せが必要となり、コストアップの要因となる。さらにボールレンズの個々のばらつきにより、大量生産した際に、全ての近視野光ヘッドにおいて開口部に光の焦点を合わせることが困難であるという課題がある。
【００１２】
そのため、近視野光を利用した超高密度メモリを実現する際に、小型低消費電力化、大量生産による低価格化が困難である。
【００１３】
よって、本発明は、光の利用効率を高め、上述した従来の方法による問題点を解決するために、光エネルギーをいったん金属微粒子のプラズモンエネルギーに変換し、微小領域を透過させた後、ふたたび光エネルギーに変換するプラズモン機構を利用した構造を実現することを目的とする。
【００１４】
【課題を解決するための手段】
上記の目的を達成するために、本発明は、光ヘッドへの入射光によって発生する近視野光による相互作用を利用して情報の記録再生を行う記録媒体のデータマークの少なくとも一部に金属微粒子を分散させることとした。あるいは、記録媒体への照射光によって発生する近視野光による相互作用を利用して情報の記録再生を行う記録媒体のデータマークの少なくとも一部に金属微粒子を分散させることとした。即ち、金属微粒子が分散された層をデータマークとして備えることとした。詳細に具体的構成を説明すると、遮光層によるパターンを透明基板上に形成し、金属微粒子が分散された層を遮光層が設けられていない透明基板上に形成する。
【００１５】
このような構成によれば、入射光が入射光波長以下のサイズのデータマークと相互作用する際、分散された金属微粒子にエネルギーを受け渡し、そのエネルギーがデータマーク下部あるいは上部でふたたび光に変換されることによって、出力信号が増幅され、S/N比の向上、ヘッドの走査速度の向上、が実現される。
【００１６】
あるいは、照射光がその波長以下のサイズのデータマークを透過する際、分散された金属微粒子にエネルギーを受け渡し、そのエネルギーがデータマーク上部でふたたび光に変換されることによって、出力信号が増幅され、S/N比の向上、ヘッドの走査速度の向上、が実現される。さらに、近視野光ヘッドに強度の大きな光が照射されないので、ヘッドの熱損傷が防止される。
【００１７】
さらに、金属微粒子に入射光（あるいは照射光）によって表面プラズモンを発生させる材料を用いた。
このような構成によれば、入射光(あるいは照射光)のエネルギーが金属微粒子の表面プラズモンを励起することによってプラズモンに受け渡され、この表面プラズモンがふたたび光エネルギーに変換される。これにより、入射光波長（あるいは照射光波長）よりも微小なデータマークとの相互作用によって発生する信号強度が増幅され、S/N比の向上、データ転送速度の向上が実現される。
【００１８】
さらに、金属微粒子がAg、Au、Cr、Al、Cuの少なくとも一つを含むこととした。また、金属微粒子が粒径１ナノメートルから５０ナノメートルであり、入射光または照射光の波長が３００ナノメートルから１μｍの間であることとした。
これによれば、入射光あるいは照射光として標準的なレーザ光源を利用することができ、また、金属微粒子材料も安価であるため、低い製造コストで大量生産することができる。
【００１９】
また、上述した構成の記録媒体の製造方法は、透明基板上に遮光層をパターン形成する工程と、透明基板の遮光層が設けられていない部分に金属微粒子が分散された層を形成する工程を備えることとした。
この発明によれば、工程のわずかな変更のみで高効率の近視野光ヘッドが製造でき、低コストの近視野光ヘッドの製造が可能になる。
【００２０】
また、近視野光ヘッドへの入射光によって発生する近視野光による相互作用を利用して情報の記録再生を行う近視野光ヘッドにおいて、基板に形成された錐状の光透過部と、光透過部の先端に形成された入射光の波長よりも小さな光学的開口と、光学的開口の少なくとも一部に金属微粒子が分散された層と、を備える構成とした。
このような構成によれば、従来の磁気ディスクの装置構成を利用してより高密度な情報記録再生を行う近視野光ヘッドが実現できる。また、この近視野光ヘッドは光効率が高いため、入射光強度を上げることなく十分な出力信号強度を得ることができ、入射光による熱損傷のないヘッドが実現できる。さらに、高い光効率によって高いS/N比が実現され、データ転送速度の向上が実現される。
【００２１】
また、本発明は、記録媒体への照射光によって発生する近視野光と近視野光ヘッドによる相互作用を利用して情報の記録再生を行う光記録装置において、近視野光ヘッドが、基板に形成された錐状の光透過部と、光透過部の先端に形成された照射光の波長よりも小さな光学的開口と、光学的開口の少なくとも一部に設けられた金属微粒子が分散された層とを備える構成とした。
この構成によれば、従来の磁気ディスクの装置構成を利用して、より高密度な情報記録再生を行う近視野光ヘッドが実現できる。また、この近視野光ヘッドは光効率が高いため、照射光強度を上げることなく十分な出力信号強度を得ることができ、照射光によるヘッドの熱損傷がないヘッドが実現できる。さらに、高い光効率によって高いS/N比が実現され、データ転送速度の向上が実現される。
【００２２】
また、近視野光ヘッドへの入射光によって発生する近視野光による相互作用を利用して情報の記録再生を行う近視野光ヘッドにおいて、先鋭化された光伝播体の先端に入射光の波長よりも小さな光学的開口を形成し、光学的開口の一部に金属微粒子を分散させたこととした。
この構成によれば、簡単な方法で高い光効率の近視野光ヘッドが作成でき、また高い光効率によって、高いデータ転送速度が実現される。
【００２３】
また、記録媒体への照射光によって発生する近視野光と近視野光ヘッドとの相互作用を利用して情報の記録再生を行う光記録装置において、近視野光ヘッドが、先端に照射光の波長よりも小さな光学的開口が形成された光伝播体を有するとともに、光学的開口に金属微粒子が分散された構成とした。
この構成によれば、簡単な方法で高い光効率の近視野光ヘッドが作成でき、また高い光効率によって、高いデータ転送速度が実現される。
【００２４】
さらに、上述した金属微粒子を、入射光あるいは照射光によって表面プラズモンを発生する材料で構成した。
これによれば、入射光エネルギーあるいは照射光エネルギーが金属微粒子の表面プラズモンエネルギーに変換されて、プラズモンの形で微小な空間を伝播するため、高い効率でエネルギーがヘッドに伝播する。これにより、高い光効率の近視野光ヘッドが作製できることとなり、また高いデータ転送速度が実現される。
【００２５】
本発明による近視野光ヘッドの製造方法は、基板に錐状の穴を形成する工程と、穴の側面に遮光膜を形成する工程と、穴の開口付近に金属微粒子を分散させた層を形成する工程と、を備えることとした。
この発明によれば、製造工程のわずかな変更のみで高い光効率の近視野光ヘッドが製造できる。
【００２６】
本発明による他の近視野光ヘッドの製造方法は、光伝播体に先端部を形成する工程と、光伝播体にその先端部を残すように遮光膜を形成する工程と、先端部に金属微粒子を分散する工程と、を含むこととする。
この発明によれば、製造工程のわずかな変更のみで高い光効率の近視野光ヘッドが製造できる。
【００２７】
【発明の実施の形態】
（実施の形態１）
本発明に係る近視野光記録媒体１と近視野光ヘッド５の断面図を図２に示す。透明基板１１上の遮光層４がパターニングされてデータマーク２を形成している。このデータマーク２には金属微粒子３が分散されている。ここで、金属微粒子３は表面に金属層が設けられた微粒子でも良い。また、データマーク２は、光を透過し、かつ、金属微粒子を保持できる層で形成される。具体的には、データマーク２は、幅５０ナノメートル、長さ４０ナノメートルの長方形の形状にＳｉＯ2 層で形成されている。
図示するように、近視野光ヘッド５を構成するシリコン基板には逆錐状の空間が形成されている。この逆錐状の空間はシリコン基板を異方性エッチングすることによって作製できる。その先端には直径５０ナノメートルの円状の微小開口が設けられている。この微小開口近傍で逆錐状の空間を形成しているシリコン基板には遮光膜９が設けられている。近視野光ヘッド５の上方から入射した入射光７は近視野光６を生成し、記録媒体１のデータマーク２と相互作用する。この相互作用の結果発生した散乱光８はガラス基板１１を透過して検出素子（図示略）によって検出されて、出力信号として処理される。
また、ここでは、金属微粒子３としてＡｇ微粒子を、遮光層４としてＡｌ膜を、透明基板１１としてガラス基板を用いた。Ａｇ微粒子は粒径が平均約６ナノメートルであり、ＳｉＯ2 層中に分散している。このような構造は以下に述べる方法で製造する。
【００２８】
まず、表面を研磨したガラス基板に、Al膜を蒸着し、ウェットエッチングによってパターンを形成する。Al膜は２０ナノメートル程度の厚みで均一に生成される。次に、直径１０センチメートル程度のＳｉＯ2 をターゲットとして、その上にAg片（２ミリメートル角）を置いてArによるコスパッタリング(cosputtering)によって、ＳｉＯ2 とAgを同時に上記基板に対してスパッタする。ＳｉＯ2 中のAg含有量は密度測定から約５パーセントであったが、これはスパッタターゲットの形状と、Ag片の厚みを調整することによって制御可能である。最後にAl膜が上面に現れるまでＳｉＯ2 層を研磨して平坦にする。
【００２９】
このような記録媒体１を近視野光ヘッド５で走査すると、近視野光ヘッド５から発生した近視野光６は、いったんＡｇ微粒子の表面プラズモンを励起することによってエネルギーを表面プラズモンに伝播する。この表面プラズモンがデータマーク２下面において散乱されて散乱光８として伝播し、出力信号として検出される。
入射光７は近視野光ヘッド５の微小開口を透過するときに普通激しく減衰するが、近傍にＡｇ微粒子が存在することによって強いカップリングが起き、Ａｇ微粒子が存在しないときにくらべて数十から数百倍の強度で光がデータマーク２を透過する。詳細な理論メカニズムについては明らかになってはいないが、プラズモンを介した近視野光の増強については、T.Kume, S.Hayashi, K.Yamamoto氏らによる Physical Review B, 55 (7), 4774 (1997)に実験と理論計算が示されている。また、T.W.Ebbesen, H.J.Lezec, H.F.Ghaemi, T.Thio, P.A.Wolff, Nature, 391 (12), 667 (1998) では金属膜に開けられた微小開口を光が異常な高透過率で透過することが報告されている。後者では金属膜に微小開口が周期的に生成されているが、その後の報告T.Thio, H.F.Ghaemi, H.J.Lezec, P.A.Wolff, T.W.Ebbesen, J.Opt.Soc.Am.B., 16 (10), 1743 (1999)では微小開口がひとつでも同様な増強が見られたとしており、プラズモンによる光エネルギーの伝播メカニズムがその説明として提案されている。本実施の形態においても、Ag微粒子をデータマーク２内に分散させることによって、信号強度の増強が認められた。
【００３０】
本実施の形態においてはこのような構造を持つ記録媒体１を用いることによって入射光強度に対する出力光強度を増幅させ、出力信号のS/N比を向上させることができた。また、Ag微粒子がＳｉＯ2 層中に分散しているので、空気にさらされることが無く、Agの酸化が防止できるという効果も実現できた。
【００３１】
（実施の形態２）
本発明の実施の形態２に係る近視野光記録媒体１３と近視野光ヘッド５の断面図を図３に示す。図２と同一の部分には同一の符号をつけた。実施の形態１との違いは透明基板１１と遮光層４との間に反射膜１２が形成されている点、および金属微粒子３が分散している層１４がデータマークの上だけでなく、遮光層４の上にも形成されている点である。近視野光６とデータマーク２との相互作用によって発生した散乱光８は反射光として検出される。検出素子（図示略）をたとえば近視野光ヘッド５の下面に設置することが可能となり、装置全体がコンパクトな構成になった。金属微粒子３が分散された層１４は本実施の形態では遮光層４の上にも形成されているが、上面の研磨によって実施の形態１のようにデータマーク２の上にのみ存在するようにすることも容易にできる。
【００３２】
また、上述したコスパッタリング時のＡｒイオンの運動量を制御することによって、金属微粒子３のサイズを制御することも可能であり、さらに、透明基板１１下方からの露光による近視野光ナノマニプレーションを使えば金属微粒子３をデータマーク内に引き寄せる操作ができる。すなわち、金属微粒子、例えば、粒径３０ナノメートルのAgを低濃度で分散させ、データマーク２内に単一の微粒子が存在するようにすることも可能である。
【００３３】
ここでは金属微粒子としてAgを用いたが、表面プラズモンを発生させる材料であればAgに限るものではなく、たとえばAu、Cr、Al、Cuを用いても入射光波長の調整によって同様の効果を実現することができる。
【００３４】
（実施の形態３）
本発明の実施の形態３に係る近視野光ヘッド２０の断面図を図４に示す。厚さ４００μｍのシリコン基板２１に逆錐状の空間があけられ、表面に遮光膜２２が形成されている。また、逆錐状の空間の先端には入射光波長よりも小さい開口が形成されている。さらに、逆錐状の空間の先端付近（下面から０．５μｍ）には、Ag微粒子を分散させたＳｉＯ2 層１４が形成されている。入射光７は図示しない導波路から伝播し、ヘッド下面に近視野光６を発生させる。近視野光ヘッドを用いた光記録装置では、近視野光ヘッドは、シリコン基板２１と図示しない記録媒体の表面との相対運動によって発生する浮上力によって記録媒体の表面から浮上している。
【００３５】
このような構造は以下のようにして製造する。
まずシリコンウェハに異方性エッチングによって逆錐状の穴を形成する。次に遮光膜２２（本実施の形態においてはAl膜）を約１００ナノメートルの厚みで蒸着する。次に、実施の形態１で述べたコスパッタリング法によって、下方からAgとＳｉＯ2 を同時にスパッタしてAg微粒子を分散させたＳｉＯ2 層を形成する。このＡｇ−ＳｉＯ2 層は上述の逆錐状の先端から内部に侵入し、開口付近に層状に形成される。最後に、下方からシリコンが現れるまで研磨することによって余分な層を除去する。本実施の形態においてはコスパッタリングを下方から行ったが、上方から行ってもよい。
【００３６】
入射光７はカットオフ領域に入ると普通は急激に減衰するが、本実施の形態のような構造にすることによって、Ag微粒子の表面プラズモンと結合する。表面プラズモンは入射光７のエネルギーをプラズモンエネルギーに変換し、近視野光ヘッド２０下面から光に変換する。これにより従来にくらべ数十倍から数百倍の光効率増強が得られた。
【００３７】
実施の形態１および２で説明した記録媒体と、本実施の形態でのヘッドを組み合わせることによってさらに顕著な光効率向上が実現された。光効率の向上が、S/N比の改善、データ転送速度の増加、ヘッドの熱損傷率減少、消費電力の減少を実現した。
【００３８】
（実施の形態４）
本発明の実施の形態４に係る近視野光ヘッド３０の断面図を図５に示す。先鋭化した光ファイバ３１の先端に遮光膜３２（本実施の形態においてはAl膜）が先端部を除いて形成されており、先端は金属微粒子が分散している層３３（本実施の形態においてはAg微粒子が分散しているＳｉＯ2 層）でコーティングされている。
【００３９】
このような構造を持つ近視野光ヘッドは以下の方法で製造する。
まず、光ファイバを加熱延引してから切断する。次に、光ファイバをななめに保持した状態でAlを蒸着して先端部を残して遮光膜３２を形成する。次に、実施の形態1で説明したコスパッタリングによって、Ag微粒子が分散されたＳｉＯ2 層をファイバ先端部に形成する。
あるいは、ガラス基板等の透明基板にエッチングによって錐状突起を形成し、その突起の先端を残して遮光膜を形成することで上述の構造の近視野光ヘッドを作製することもできる。
【００４０】
このようにして製造された近視野光ヘッド３０は、入射光のエネルギーがAg微粒子のプラズモンエネルギーに変換されて微小領域を透過するので、Ag微粒子が分散したＳｉＯ2 層が無いものに比べて数十倍から数百倍の光効率を実現する。このため、入射光強度を上げることなく必要な強度の信号が得られるようになり、強すぎる入射光によるヘッド先端の熱損傷がなくなった。また、実施の形態１で実現した記録媒体と組み合わせることで、さらに大きな効率向上が実現できた。
本実施の形態においては光伝播体として光ファイバを用いたが、光導波路を加工してカンチレバー状にしたものなど、他の形態の光伝播体を用いても同様の効果が実現される。
【００４１】
（実施の形態５）
本発明の実施の形態５に係る近視野光ヘッド４１と記録媒体４０の断面図を図６に示す。基本的な構成は実施の形態１と同様であるので詳細な説明は略すが、実施の形態１との相違点は光が記録媒体下方から照射されている点である。照射光３４はデータマーク２と相互作用して近視野光６を発生する。これを近視野光ヘッド４１が検出光３５に変換して検出素子（図示略）によって検出する。照射光３４の波長にくらべデータマークが微小なため、普通は十分な強度の近視野光６が発生しない。本実施の形態においてはデータマーク２中にAg微粒子（すなわち、金属微粒子３）を分散させたため、照射光３４のエネルギーがAg微粒子の表面プラズモンエネルギーに変換されてから近視野光６に変換されることにより、通常の数十倍から数百倍の強度の近視野光６が発生した。これにより、高いS/N比でのデータアクセス、高い転送速度が実現できた。
本発明を実施するためにヘッド側から近視野光を発生させることは必須ではない。たとえば実施の形態５のような構成は実施の形態３あるいは４についても実施することができる。記録媒体に光を照射し、発生した近視野光をヘッドで集光することによって、ヘッドに強い光が照射されることがなくなり、ヘッドの熱損傷を防止することができる。
【００４２】
（実施の形態６）
本発明の実施の形態６に係る近視野光ヘッド５と記録媒体５０の断面図を図７に示す。記録媒体５０はガラス基板１１の上面にデータマーク５１をパターニングして形成されている。データマーク５１はＡｇ微粒子（すなわち、金属微粒子３）をＳｉＯ2 中に分散させた層で構成されたものである。その製造方法は実施の形態１と同様のコスパッタリングによる。
近視野光ヘッド５が記録媒体５０の表面を走査すると、近視野光６のエネルギーがデータマーク中のＡｇ微粒子３の表面プラズモンとカップリングし、それが散乱光８を生成して記録媒体１１の下方にある検出素子（図示略）によって検出されて出力信号となる。これにより、データマーク５１のない部分の上に近視野光ヘッド５があるときの出力信号にくらべ、データマーク５１上に近視野光ヘッド５があるときの出力信号が極めて高くなり、高いコントラストの信号が得られた。
同様の実施の形態を図８に示す。図示するように、記録媒体５３には反射膜５２（本実施の形態においてはAl膜）が形成されており、その上にデータマーク５１がパターニングされている。この構成では、近視野光６とデータマーク５１との相互作用の結果発生した散乱光８は記録媒体の上方に伝播するので、検出素子（図示略）をたとえば近視野光ヘッド５の下面に接着あるいは形成することが可能であり、これによって装置全体を小型化することができた。
【００４３】
（実施の形態７）
図９は本発明の実施の形態７に係る近視野光ヘッド６０の断面を示す概略図である。近視野光ヘッド６０はＳｉ基板６１と、その底面に積層されたＳｉＯ2 層６２と、さらにＡｇ微粒子を含むＳｉＯ2 層６５と、遮光膜６３を備えている。Ｓｉ基板６１は異方性エッチングによって上面側から削られた構造になっていて、入射光６６を通す。Ｓｉ基板６１は数十から数百μｍの厚さをもち、図には示していないが、縦横も数十から数百μｍ程度のサイズになっている。ＳｉＯ2 層６２は１０μｍ以下の厚さで入射光を透過するが、もちろんこれよりも厚くてもよい。このＳｉＯ2 層６２をフォトリソグラフィによる等方性エッチングをすることにより錐状の突起を形成する。さらにその上（図中では下）にＡｇ微粒子（すなわち、金属微粒子)が分散されたＳｉＯ2 層６５を積層させる。さらに遮光膜６３を積層し、その後、ＦＩＢ（Ｆｏｃｕｓｅｄ  Ｉｏｎ  Ｂｅａｍ）などにより先端を切断して、微小開口６４を作製する。先端の切断はＦＩＢに限らず、錐状突起周辺に突起とほぼ同じ高さを有する度当たりを形成した後に板を載せて、手に持ったハンマーで叩くなどの簡略な方法でも実現可能である。ＳｉＯ2 層６５に含まれるＡｇ微粒子は数から数十ｎｍの粒径を持つ。このようにして作製した近視野光ヘッド６０は、ＳｉＯ2 層６５に含まれるＡｇ微粒子の表面に発生するプラズモン効果によって光が増強され、従来の近視野光ヘッドに比べて数から数百倍の強度の出力信号が得られた。これによってデータの転送速度も大きく向上することができた。
【００４４】
【発明の効果】
以上説明したように、光ヘッドへの入射光によって発生する近視野光による相互作用を利用して情報の記録再生を行う記録媒体において、記録媒体のデータマークの少なくとも一部に金属微粒子を分散させる構成とした。そのため、入射光がその波長以下のサイズのデータマークをと相互作用する際、分散された金属微粒子にエネルギーを受け渡し、そのエネルギーがデータマーク下部あるいは上部でふたたび光に変換されることとなる。これにより、出力信号が増幅され、S/N比の向上、ヘッドの走査速度の向上、が実現される、という効果を奏する。
【００４５】
また、記録媒体への照射光によって発生する近視野光による相互作用を利用して情報の記録再生を行う記録媒体において、記録媒体のデータマークの少なくとも一部に金属微粒子を分散させた構成とした。そのため、照射光がその波長以下のサイズのデータマークを透過する際、分散された金属微粒子にエネルギーを受け渡し、そのエネルギーがデータマーク上部でふたたび光に変換されることとなる。これによって、出力信号が増幅され、S/N比の向上、ヘッドの走査速度の向上、が実現できる。さらに、近視野光ヘッドに強度の大きな光が照射されないので、ヘッドの熱損傷が防止された、という効果を奏する。
【００４６】
また、近視野光ヘッドへの入射光によって発生する近視野光による相互作用を利用して情報の記録再生を行う近視野光ヘッドにおいて、基板に錘状の光透過部を持ち、前記光透過部の先端が前記入射光波長よりも小さな開口を形成し、前記開口内部の少なくとも一部に金属微粒子を分散させた構成とした。これにより、従来の磁気ディスクの装置構成を利用してより高密度な情報記録再生を行う近視野光ヘッドが実現できる。また、この近視野光ヘッドは光効率が高いため、入射光強度を上げることなく十分な出力信号強度を得ることができ、入射光によるヘッドの熱損傷がないヘッドが実現できる。さらに、高い光効率によって、高いS/N比が実現され、データ転送速度の向上が実現される、という効果を奏する。
【００４７】
また、記録媒体への照射光によって発生する近視野光と近視野光ヘッドとの相互作用を利用して情報の記録再生を行う光記録装置において、近視野光ヘッドを構成する基板に錐状の光透過部が形成され、光透過部の先端に照射光の波長よりも小さな開口が形成され、開口内部の少なくとも一部に金属微粒子を分散させた構成とした。そのため、従来の磁気ディスクの装置構成を利用してより高密度な情報記録再生を行う近視野光ヘッドが実現できる。また、この近視野光ヘッドは光効率が高いため、照射光強度を上げることなく十分な出力信号強度を得ることができ、照射光によるヘッドの熱損傷がないヘッドが実現できる。さらに、高い光効率によって、高いS/N比が実現され、データ転送速度の向上が実現される、という効果を奏する。
【００４８】
また、近視野光ヘッドへの入射光によって発生する近視野光による相互作用を利用して情報の記録再生を行う近視野光ヘッドにおいて、先鋭化した光伝播体の先端に入射光波長よりも小さな光学的開口を形成し、光学的開口内部の少なくとも一部に金属微粒子が分散する構成とした。そのため、簡単な方法で高い光効率の近視野光ヘッドが作成でき、また高い光効率によって、高いデータ転送速度が実現される、という効果を奏する。
【００４９】
また、記録媒体への照射光によって発生する近視野光と近視野光ヘッドとの相互作用を利用して情報の記録再生を行う近視野光ヘッドにおいて、先鋭化された光伝播体の先端に照射光の波長よりも小さな光学的開口を形成し、光学的開口内部の少なくとも一部に金属微粒子を分散させたこととした。これにより、簡単な方法で高い光効率の近視野光ヘッドが作成でき、また高い光効率によって、高いデータ転送速度が実現される、という効果を奏する。
【００５０】
また、本発明の、シリコン基板に錐状の穴を形成する工程と、前記穴の側面に遮光膜を形成する工程と、前記穴の開口付近に金属微粒子を分散させた層を形成する工程と、を備える近視野光ヘッドの製造方法、あるいは、光伝播体に先端部を形成する工程と、前記光伝播体にその先端部を残すように遮光膜を形成する工程と、前記先端部に金属微粒子を分散する工程と、を備える近視野光ヘッドの製造方法によれば、製造工程のわずかな変更のみで高い光効率の近視野光ヘッドが製造できる、という効果を奏する。
【図面の簡単な説明】
【図１】フライングヘッドを用いた光情報記録再生装置の模式図である。
【図２】本発明の実施の形態１に係る近視野光記録媒体と近視野光ヘッドの断面図である。
【図３】本発明の実施の形態２に係る近視野光記録媒体と近視野光ヘッドの断面図である。
【図４】本発明の実施の形態３に係る近視野光ヘッドの断面図である。
【図５】本発明の実施の形態４に係る近視野光ヘッドの断面図である。
【図６】本発明の実施の形態５に係る近視野光ヘッドと記録媒体の断面図である。
【図７】本発明の実施の形態６に係る近視野光ヘッドと記録媒体の断面図である。
【図８】本発明の実施の形態６に係る近視野光ヘッドと記録媒体の断面図である。
【図９】本発明の実施の形態７に係る近視野光ヘッドの断面を示す概略図である。
【符号の説明】
１  記録媒体
２、５１  データマーク
３  金属微粒子
４  遮光層
５、２０、４１  近視野光ヘッド
６  近視野光
７  入射光
８  散乱光
９  遮光膜
１０  サスペンションアーム
１１  透明基板
１２、５２  反射膜
１３、４０、５０、５３  記録媒体
１４  金属微粒子が分散している層
２１  シリコン基板
２２、３２  遮光膜
３３  金属微粒子が分散している層
３４照射光
３５  検出光
【図１】
0004313517.tif 000002
【図２】
0004313517.tif 000003
【図３】
0004313517.tif 000004
【図４】
0004313517.tif 000005
【図５】
0004313517.tif 000006
【図６】
0004313517.tif 000007
【図７】
0004313517.tif 000008
【図８】
0004313517.tif 000009
【図９】
0004313517.tif 000010